(57)【要約】      （修正有）【課題】コンクリート構造物の表面美観をより一層向上させることができる工法を提供する。【解決手段】コンクリート構造物の製造方法は、型枠１、透水性シート２０、及び、コンクリート打設側の面の水との接触角が５０度以上である養生シート１０を準備する準備工程と、型枠１の打設面上に透水性シート２０及び養生シート１０を装着する装着工程と、型枠１を設置する設置工程と、型枠１に透水性シート２０及び養生シート１０が装着された状態でコンクリートの打設を行う打設工程と、コンクリートの打設後に型枠を脱型する脱型工程と、脱型工程の後に養生シート１０をコンクリートの表面に残置させ、養生シート１０によりコンクリートを養生する養生工程とを備えている。この工法では、装着工程において透水性シート２０及び養生シート１０が互いに重なるように型枠１に装着される。【選択図】図４
2018059349.tif 000002
【特許請求の範囲】
【請求項１】
コンクリート打設用の型枠、型枠用の透水性シート、及び、少なくともコンクリート打設側の面の水との接触角が５０度以上である非透水性シートを準備する準備工程と、
前記型枠の打設面上に前記透水性シート及び前記非透水性シートを装着する装着工程と、
前記型枠を所定の位置に設置する設置工程と、
前記型枠に前記透水性シート及び前記非透水性シートが装着された状態でコンクリートの打設を行う打設工程と、
前記コンクリートの打設後に前記型枠を脱型する脱型工程と、
前記脱型工程の後に少なくとも前記非透水性シートを前記コンクリートの表面に残置させ、当該非透水性シートにより前記コンクリートを養生する養生工程と、を備え、
前記装着工程では、前記透水性シート及び前記非透水性シートが少なくとも一部において互いに重なるように前記型枠に装着することを特徴とする、コンクリート構造物の製造方法。
【請求項２】
前記装着工程では、前記非透水性シートが前記型枠の打設面側に位置し且つ前記透水性シートが前記コンクリート側に位置するように、前記透水性シート及び前記非透水性シートを前記型枠に装着することを特徴とする、請求項１に記載のコンクリート構造物の製造方法。
【請求項３】
前記透水性シートが不織布から構成されることを特徴とする、請求項１又は２に記載のコンクリート構造物の製造方法。
【請求項４】
前記不織布は、前記コンクリート側に位置し細孔を含んで構成されるフィルタ層と、前記フィルタ層よりも目が粗い通水通気層とを含んで構成されており、当該フィルタ層が前記コンクリート中のセメント分と水及び空気とを分離することを特徴とする、請求項３に記載のコンクリート構造物の製造方法。
【請求項５】
前記装着工程では、前記透水性シートが前記非透水性シートの略全面を覆うように前記透水性シートを前記非透水性シート上に装着することを特徴とする、請求項１〜４の何れか一項に記載のコンクリート構造物の製造方法。
【請求項６】
前記装着工程では、前記透水性シートが前記非透水性シートの端部を覆うように前記透水性シートを前記非透水性シートの端部上に装着することを特徴とする、請求項１〜４の何れか一項に記載のコンクリート構造物の製造方法。
【請求項７】
前記透水性シートは、少なくとも前記型枠の妻面までに跨がるように前記型枠に装着されることを特徴とする請求項１〜６の何れか一項に記載のコンクリート構造物の製造方法。
【請求項８】
前記透水性シート及び前記非透水性シートは、その間に配置された粘着層又は粘着部材により互いに貼り合わされることを特徴とする、請求項１〜７の何れか一項に記載のコンクリート構造物の製造方法。
【発明の詳細な説明】
【技術分野】
【０００１】
本発明は、コンクリート構造物の製造方法に関し、例えば橋梁等のコンクリート構造物の製造方法（構築方法）やプレキャストコンクリート等のコンクリート構造物の製造方法に関する。
【背景技術】
【０００２】
橋梁やダム等をはじめとするコンクリート構造物を構築するための施工方法として、特許文献１に記載の工法が新たに用いられるようになってきている。この特許文献１に記載の工法では、コンクリート打設用の型枠を設置し、型枠の内面に予め非透水性の養生シートを貼付した状態でコンクリートの打設を行う。そして、コンクリートの打設後に型枠を脱型するものの養生シートはコンクリート側に残置し、打設したコンクリートをこの養生シートでそのまま覆い、コンクリートを長期に渡って養生する。
【０００３】
この特許文献１に記載の工法によれば、水との接触角が５０度以上の非透水性の養生シートを打設時に用いることにより、打設後にコンクリートＣが硬化する際、通常発生するブリージング水や気泡の発生を大幅に抑制することができ、脱型後の水和反応に必要な水をコンクリートＣが含有している状態を打設から脱型・養生に到るまでの間、維持することが可能となる。その結果、この工法によれば、コンクリート養生の際に外部から養生水を供給することなく又は養生水をそれほど用いることなく、圧縮強度や耐久性または表面美観を向上させたコンクリート構造物Ｃを得ることができる。
【先行技術文献】
【特許文献】
【０００４】
【特許文献１】特許第５６８８４２９号公報
【発明の概要】
【発明が解決しようとする課題】
【０００５】
特許文献１に記載の工法によれば、上述したように、圧縮強度や耐久性又は表面美観を従来の工法に比べて格段に向上させたコンクリート構造物Ｃを製造（構築等）することができるが、更なる表面美観の向上が望まれている。特に、コンクリート中の気泡等が抜けにくいと言われているハンチ部や階段構造等を含むコンクリート構造物では、型枠の打設面側により多くの気泡が集まりやすく、それによるコンクリート表面への気泡転写等が発生し得るので、このような余剰な気泡を取り除いて、コンクリート表面の美観を更に向上させることが望まれている。
【０００６】
そこで、本発明は、コンクリート構造物の表面美観を更に向上させることができるコンクリート構造物の製造方法を提供することを目的とする。
【課題を解決するための手段】
【０００７】
上記課題を解決するため、本発明に係るコンクリート構造物の製造方法は、コンクリート打設用の型枠、型枠用の透水性シート、及び、少なくともコンクリート打設側の面の水との接触角が５０度以上である非透水性シートを準備する準備工程と、型枠の打設面上に透水性シート及び非透水性シートを装着する装着工程と、型枠を所定の位置に設置する設置工程と、型枠に透水性シート及び非透水性シートが装着された状態でコンクリートの打設を行う打設工程と、コンクリートの打設後に型枠を脱型する脱型工程と、脱型工程の後に少なくとも非透水性シートをコンクリートの表面に残置させ、当該非透水性シートによりコンクリートを養生する養生工程と、を備え、装着工程では、透水性シート及び非透水性シートが少なくとも一部において互いに重なるように型枠に装着する。
【０００８】
このコンクリート構造物の製造方法では、透水性シート及び水との接触角が５０度以上である面を有する非透水性シートを型枠に装着して、これらのシートを利用してコンクリートの打設等を行っている。この場合、上記の透水性シートにより、打設後にコンクリートが硬化する際に発生するブリージング水や気泡等のうち過度に発生した分を適度に取り除いて、外部に排出等をすることができる。そして、上記の透水性シートと共に用いられる非透水性シートにより、その発生が適度に抑制されたブリージング水となる水分や気泡を外部に排出することなくコンクリート内部に残留するようにし、脱型後の水和反応に必要な水をコンクリートが含有し且つコンクリート表面に気泡が現れない状態とすることができる。このように、このコンクリート構造物の製造方法では、透水性シートにより、上述した非透水性シートの機能を超えるブリージング水や気泡の発生があった場合であっても、そのような過剰なブリージング水や気泡を透水性シートにより、型枠の外部に排出することができる。その結果、本発明にかかる製造方法によれば、非透水性シートの利用によって圧縮強度や耐久性を向上できることに加え、透水性シート及び非透水性シートの利用によってコンクリート構造物の表面美観を更に向上させることが可能となる。なお、このような効果は、例えばハンチ部や階段構造等のように気泡等の抜けが悪くコンクリート表面に気泡等が集まりやすい構造物を構築する際に顕著に奏することができるが、ハンチ部等以外の構造物を製造（構築）する場合であっても、余剰な気泡等を取り除くことができるため、全体的にコンクリート構造物の表面美観を向上させることができる。
【０００９】
上記のコンクリート構造物の製造方法において、装着工程では、非透水性シートが型枠の打設面側に位置し且つ透水性シートがコンクリート側に位置するように、透水性シート及び非透水性シートを型枠に装着することが好ましい。この場合、余剰な気泡や水分を透水性シートにより予め外部に排出した上で、非透水性シートにより、脱型後の水和反応に必要な水をコンクリートが含有し且つコンクリート表面に気泡が現れない状態とすることになるため、コンクリート構造物の表面美観をより一層向上させることができる。
【００１０】
上記のコンクリート構造物の製造方法において、透水性シートが不織布から構成されることが好ましい。この場合、余剰な空気や水を外部に排出するだけでなく、その一部については透水性シート内部で吸収することができ、不要な水や表面気泡等をより一層取り除き易くなるため、コンクリート構造物の表面美観を更に向上させることができる。また、不織布をコンクリート側に用いた場合には、この不織布が貼付機能を奏して非透水性シートをコンクリート側に貼り付けることが可能となり、型枠脱型後の非透水性シートによる養生を確実に行うことができる。なお、透水性シートとして用いられる不織布は、コンクリート側に位置し細孔を含んで構成されるフィルタ層と、フィルタ層よりも目が粗い通水通気層とを含んで構成されていることが好ましく、このフィルタ層がコンクリート中のセメント分と水及び空気とを分離するようにしてもよい。
【００１１】
上記のコンクリート構造物の製造方法において、装着工程では、透水性シートが非透水性シートの略全面を覆うように透水性シートを非透水性シート上に装着してもよい。この場合、コンクリート表面の全体の美観を更に向上させることができる。一方、装着工程において、透水性シートが非透水性シートの端部を覆うように透水性シートを非透水性シートの端部上に装着するようにしてもよい。この場合であっても、端部からコンクリート内の余剰な水分や空気を外部に排出させることができるため、コンクリート表面の全体の美観を更に向上させることができる。
【００１２】
上記のコンクリート構造物の製造方法において、透水性シートは、少なくとも型枠の妻面までに跨がるように型枠に装着されていることが好ましい。この場合、透水性シートによって捕獲された気泡や水を型枠の外部により効率的に排出することが可能となる。
【００１３】
上記のコンクリート構造物の製造方法において、透水性シート及び非透水性シートは、その間に配置された粘着層又は粘着部材により互いに貼り合わされることが好ましい。この場合、コンクリートを打設した際に、透水性シート及び非透水性シートがずれて皺になってしまったりすることが抑制され、そのような皺がコンクリート表面に転写されることを防止して、より一層綺麗なコンクリート表面とすることが可能となる。
【発明の効果】
【００１４】
本発明によれば、コンクリート構造物の表面美観をより一層向上させることができる。
【図面の簡単な説明】
【００１５】
【図１】図１は、本発明の第１実施形態に係るコンクリート構造物の製造方法の概要を示すフローチャートである。
【図２】図２は、本発明の第１実施形態に係るコンクリート構造物の製造方法において、型枠へ養生シート（非透水性シート）及び透水性シートを貼り付ける工法を順に示した断面図である。
【図３】図３は、図２に示す透水性シートの層構成を示す断面図である。
【図４】図４は、本発明の第１実施形態に係るコンクリート構造物の製造方法をハンチ部の構築に適用した場合を示す模式的な断面図である。
【図５】図５は、本発明の第１実施形態に係るコンクリート構造物の製造方法の変形例を示す断面図である。
【図６】図６は、本発明の第２実施形態に係るコンクリート構造物の製造方法において、型枠へ養生シート（非透水性シート）及び透水性シートを貼り付ける工法を順に示した断面図である。
【図７】図７は、本発明の第２実施形態に係るコンクリート構造物の製造方法をハンチ部の構築に適用した場合を示す模式的な断面図である。
【図８】図８は、図７に示す工法において、コンクリート中の気泡が外部に排出される状態を模式的に示した図である。
【図９】図９は、本発明の実施例及び比較例に関して作製されるハンチ部を含むコンクリート構造物の供試体を示す斜視図である。
【図１０】図１０は、図９に示す供試体を作製するために用いた、養生シート及び透水性シートが貼り付けられた木製型枠を示す写真である。
【図１１】図１１は、図１０に示す型枠を用いてコンクリート構造物の供試体を作製して脱型した際の表面形状を示す写真であり、養生シート及び透水性シートがコンクリート表面に残置された状態を示す。
【図１２】図１２は、図１１に示すコンクリート構造物の供試体から養生シート及び透水性シートを剥離した後の表面形状を示す写真である。
【図１３】図１３は、図９に示す供試体を通常の木製型枠のみを用いて作製した際のコンクリートの表面形状を示す写真である。
【図１４】図１４は、養生シートの表面の水への接触角を示す模式図である。
【発明を実施するための形態】
【００１６】
以下、図面を参照しつつ、本発明に係るコンクリート構造物の製造方法について説明する。説明において、同一要素又は同一機能を有する要素には、同一符号を用いる場合があり、重複する説明は省略する。なお、本実施形態におけるコンクリート構造物の製造方法には、例えば橋梁やダム等のコンクリート構造物の製造方法（構築方法）や、工場等で行われるプレキャストコンクリート等のコンクリート構造物の製造方法が少なくとも含まれており、何れのコンクリート構造物の工法にも適宜、適用することができる。
【００１７】
［第１実施形態］
図１は、本発明の第１実施形態に係るコンクリート構造物の製造方法の概要を示すフローチャートである。図１に示すように、本実施形態に係るコンクリート構造物の製造方法は、コンクリート打設用の型枠、型枠用の透水性シート、及び、非透水性の養生シートを準備する準備工程（ステップＳ１）と、型枠の打設面上に透水性シート及び養生シートを装着する装着工程（ステップＳ２）と、型枠を所定の位置に設置する設置工程（ステップＳ３）と、型枠に透水性シートと養生シートが装着された状態でコンクリートの打設を行う打設工程（ステップＳ４）と、コンクリートの打設後に型枠を脱型する脱型工程（ステップＳ５）と、脱型工程の後に養生シート及び透水性シートをコンクリートの表面に残置させて、コンクリートを所定期間養生する養生工程（ステップＳ６）と、を含む工法である。この製造方法のフローチャートは、後述する本発明の第２実施形態でも同様である。
【００１８】
図２の（ａ）〜（ｄ）は、上述したコンクリート構造物の製造方法（構築方法）において、型枠へ養生シート（非透水性シート）及び透水性シートを貼り付ける工法を順に示した断面図である。本実施形態に係る工法では、まず、図２の（ａ）に示されるように、ステップＳ１の準備工程として、コンクリート打設用の型枠１と、養生シート１０と、透水性シート２０と、を準備する。なお、一般的なコンクリート構造物を製造（構築）する際、通常は一枚の型枠１に多数の養生シート１０や透水性シート２０を用いることがあるが、本実施形態では説明を容易にするため、一枚の型枠１に一枚の養生シート１０及び一枚の透水性シート２０を相互に重なるように順に貼り付け、当該型枠１を１枚ずつ建て込む場合（いわゆる小口組みの場合）を例にとって説明する。但し、一枚の型枠１に二枚以上の養生シート１０や透水性シート２０を用いた場合でも同様である。
【００１９】
準備工程Ｓ１で準備される型枠１は、平面視した際（例えば図２（ａ）の左側から右側に視た際、以下同様）に矩形形状を呈する板状部材であり、例えば木製型枠又は鋼製型枠から構成される。図２の（ａ）では、型枠１は、その厚み方向の形状が示されている。
【００２０】
また、準備工程Ｓ１で準備される養生シート１０は、コンクリート構造物を養生する際に用いられ、平面視した際に矩形形状を呈するシートであり、０．０２ｍｍ〜２．０ｍｍ程度の厚みを有する。養生シート１０は、そのコンクリート打設側の面１２の水との接触角θが５０度以上となるように表面処理が施された非透水性のシートであり、その接触角θが６９度以上であることがより好ましく、接触角θが８０度以上であることが更に好ましく、接触角θが９０度以上であることがより一層好ましい。なお、「接触角θ」とは、図１４の（ａ）に示されるように、液滴の接線と固体表面（養生シート１０の表面）とのなす角度であり、以下の式（１）で示される。
【数１】
2018059349.tif 000003
γＳ：固体の表面張力
γＬ：液体の表面張力
γＳＬ：固体と液体の界面張力
【００２１】
そして、「接触角θ」は、例えば、θ／２法で測定することができる。具体的には、図１４の（ｂ）に示されるように、液滴の半径ｒと高さｈを求める。そして、以下の式（２）、式（３）から、接触角θを求めることができる。
【数２】
2018059349.tif 000004
【数３】
2018059349.tif 000005
【００２２】
また、養生シート１０としては、熱可塑性樹脂シートを用いることが好ましく、ここで用いられる熱可塑性樹脂としては、例えば、低密度ポリエチレン、高密度ポリエチレン、ポリプロピレン、エチレンープロピレン共重合体、オレフィン系熱可塑性エラストマー等のオレフィン系樹脂；ポリアミド；ポリエチレンテレフタレート；ポリカーボネート；ポリ塩化ビニル、塩素化ポリ塩化ビニル、ポリ塩化ビニリデン等の塩化ビニル系樹脂；フッ素系樹脂等が挙げられる。なお、養生シート１０としては、オレフィン系熱可塑性エラストマーを用いることが好ましい。オレフィン系熱可塑性エラストマーとは、エチレンープロピレン共重合体又はポリプロピレンとエチレンープロピレンゴムの溶融混合物又は重合反応物であり、例えば、株式会社プライムポリマー製「プライムＴＰＯ（登録商標）」、日本ポリプロ株式会社製「ニューコン（登録商標）」、サンアロマー株式会社製「キャタロイ」、三菱化学社製「ゼラス（登録商標）」等を挙げることができる。
【００２３】
また、準備工程Ｓ１で準備される透水性シート２０は、コンクリートを打設した際にバイブレータ等により型枠表面に浮き上がった水や空気（気泡）を当該シートを介して型枠１の外側に排出するためのシートである。透水性シート２０は不織布から構成されており、細孔の平均径がコンクリート側で細かく、シート内部でそれよりも粗くなる段階的な層構成を有しており、例えば、図３に示すように、コンクリート側に位置し細孔を含んで構成されるフィルタ層２２と、フィルタ層２２よりも目が粗い通水通気層２４と、透水性シート２０を他の部材（本実施形態では養生シート１０）に接着するための粘着層２６と、を含んで構成されている。透水性シート２０のフィルタ層２２は、打設の際にコンクリート側となるように配置され、コンクリート中のセメント分と水及び空気とを分離する機能を有しており、フィルタ層２２により、コンクリート中の余剰な水や空気を透水性シート２０内に誘導し、シート内部（通水通気層２４）を横断（図３の上下方向に移動）するようにして、これらを型枠１の外部に排出する。なお、透水性シート２０としては、例えば、東洋紡株式会社製の「エアレックスシート（エアレックスは登録商標）」を用いることができるが、他の透水性シートであってもよい。
【００２４】
このような型枠１、養生シート１０及び透水性シート２０それぞれの準備が完了すると、次に、図２（ｂ）〜（ｃ）に示すように、まずは養生シート１０を型枠１の打設面２の略全面に貼り付ける。なお、養生シート１０の型枠１への貼付けには接着剤等を用いてもよい。
【００２５】
続いて、養生シート１０の型枠１への貼付けが完了すると、図２（ｃ）〜図２（ｄ）に示すように、透水性シート２０を養生シート１０の一方の面１２上の略全面に貼り付ける。透水性シート２０の養生シート１０への貼付けには透水性シート２０の粘着層２６を用いてもよいが、透水性シート２０が粘着層を有していない場合には、接着剤等を別途用いてもよい。以上により、養生シート１０及び透水性シート２０が型枠１に貼り付けられた型枠体３０の準備が完了する。
【００２６】
続いて、養生シート１０及び透水性シート２０が型枠１に装着された型枠体３０の準備が完了すると、設置工程Ｓ３に進み、養生シート１０及び透水性シート２０が装着された型枠体３０を所定の打設位置に設置する。本実施形態では、例えばハンチ部を有するコンクリート構造物を構築するため、例えば３つの型枠体３０を、図４に示すようにその内の１つの型枠体３０が斜めとなるように、設置する。
【００２７】
続いて、打設工程Ｓ４に進み、型枠１の打設面２に養生シート１０及び透水性シート２０が貼り付けられた状態でコンクリートの打設を行う。その後、コンクリートの締固めが終了すると、型枠１をはめたまま、コンクリートの湿潤養生を例えば７日〜２８日程度行い、コンクリートを硬化させる。コンクリートが硬化するまでそのままの状態を維持する。
【００２８】
続いて、打設工程でのコンクリートの打設及びその硬化が完了したら、型枠を脱型する脱型工程Ｓ５に進み、硬化したコンクリートの表面を養生シート１０及び透水性シート２０が覆うように残置したまま型枠１を脱型し、コンクリートから引き離す。なお、本実施形態では、養生シート１０又は透水性シート２０の縁部に両面粘着テープを予め装着しておき、この両面粘着テープにより、養生シート１０及び透水性シート２０がコンクリートの表面により確実に残置されるようにしておいてもよい。
【００２９】
続いて、型枠１を脱型した後、養生工程Ｓ６に進み、コンクリートの貼付面に残置された養生シート１０を用いて、コンクリートを所定期間養生する。養生シート１０による養生は、型枠１の脱型後３０日以上養生を続けてもよいし、型枠１の脱型後９０日以上養生を続けてもよい。更に、コンクリート構造物の引き渡しに至るまで（例えば脱型後１年以上）養生を続けてももちろんよい。このような長期の養生を続けることにより、コンクリートの強度を飛躍的に高めて、その品質を向上することができる。所定期間の養生が終了すると、養生シート１０及び透水性シート２０をコンクリートから取り外し、これにより、コンクリート構造物が完成する。
【００３０】
以上、本実施形態に係るコンクリート構造物の製造方法によれば、透水性シート２０及び非透水性の養生シート１０を型枠１に装着して、これらのシート１０，２０を利用してコンクリートの打設等を行っている。そして、透水性シート２０により、コンクリート打設後にコンクリートが硬化する際に発生するブリージング水や気泡等のうち過度に発生した分を適度に取り除いて、外部に排出等をすることができる。そして、透水性シート２０と共に用いられる養生シート１０により、その発生が適度に抑制されたブリージング水となる水分や気泡を外部に排出することなくコンクリート内部に残留するようにし、脱型後の水和反応に必要な水をコンクリートが含有し且つコンクリート表面に気泡が現れない状態とすることができる。このように、本実施形態に係るコンクリート構造物の製造方法では、透水性シート２０により、上述した非透水性の養生シート１０の機能を超えるブリージング水や気泡の発生があった場合であっても、そのような過剰なブリージング水や気泡を透水性シート２０により、型枠１の外部に排出することができる。その結果、本実施形態に係る製造方法によれば、非透水性の養生シート１０の利用によって圧縮強度や耐久性を向上できることに加え、透水性シート２０及び養生シート１０の併用によってコンクリート構造物の表面美観を更に向上させることが可能となる。なお、このような効果は、例えば図４に示すようなハンチ部や階段構造等のように気泡等の抜けが悪くコンクリート表面に気泡等が集まりやすい構造物を構築する際に顕著に奏することができるが、ハンチ部等以外の構造物を製造（構築）する場合に適用しても、余剰な気泡等を取り除くことができるため、全体的にコンクリート構造物の表面美観を向上させることができる。
【００３１】
なお、ここで、上述した非透水性の養生シートによる効果について補足する。特許第５６８８４２９号公報等で説明されているように、通常、セメントの当初の硬化に必要な量以上の余剰な水がコンクリートＣに含まれていると、打設後にコンクリートＣが硬化する際、ブリージング水が発生する。しかしながら、水との接触角が５０度以上の養生シート１０を打設時に用いることにより、ブリージング水が発生することを効果的に抑制することができる。このようにブリージング水の発生が抑制されるのは、コンクリートＣの表面を覆っている養生シート１０のシート面（接触面）の接触角（濡れ角とも言う）が大きいと、コンクリートＣ内に含まれていてその表面から外に出ようとする水や当該水中に存在する空気がシート接触面においてコンクリートＣ内部に押し戻される作用が働き、その結果、水及びその内部の空気がコンクリート内に残存したまま硬化が進むためと考えられる。そして、この養生シート１０によれば、このようにしてブリージング水の発生が抑制されるため、脱型後の水和反応に必要な水をコンクリートが含有していることになり、コンクリート養生の際に外部から養生水を供給することなく又は養生水をそれほど用いることなく、所定の圧縮強度や耐久性などの品質を発現できるコンクリート構造物を製造することができる。本工法によれば、このような養生シートによる効果に加え、非透水性シートによる過剰な気泡の除去等を行うことができるため、コンクリートの表面美観を更に向上させることができる。
【００３２】
また、本実施形態に係るコンクリート構造物の製造方法では、装着工程において、非透水性の養生シート１０が型枠１の打設面２側に位置し且つ透水性シート２０がコンクリート側に位置するように、透水性シート２０及び養生シート１０を型枠１に装着している。このため、余剰な気泡や水分を透水性シート２０により予め外部に排出した上で、養生シート１０により、脱型後の水和反応に必要な水をコンクリートが含有し且つコンクリート表面に気泡が現れない状態とすることになるため、コンクリート構造物の表面美観をより一層向上させることができる。
【００３３】
また、本実施形態に係るコンクリート構造物の製造方法では、透水性シート２０が不織布から構成されている。このため、余剰な空気や水を外部に排出できることに加え、その一部については透水性シート２０内部で吸収することもでき、不要な水や表面気泡等をより一層取り除き易くなるため、コンクリート構造物の表面美観を更に向上させることができる。また、不織布である透水性シート２０をコンクリート側に用いた場合には、この不織布が貼付機能を奏して非透水性の養生シート１０をコンクリート側に暫定的に貼り付けることが可能となり、型枠脱型後の養生シート１０によるコンクリートの養生をより確実に行うことができ、また、そのような貼付のための両面テープや接着剤等の使用を行わなくてもよくなり、本工法によりコンクリート構造物の製造をより簡易に実施することが可能となる。
【００３４】
また、本実施形態に係るコンクリート構造物の製造方法では、装着工程において、透水性シート２０が養生シート１０の略全面を覆うように透水性シート２０を養生シート１０上に重なるように装着している。このため、コンクリート表面の全体の美観を更に向上させることができる。
【００３５】
また、本実施形態に係るコンクリート構造物の製造方法では、透水性シート２０及び養生シート１０は、その間に配置された粘着層又は粘着部材により互いに貼り合わされている。このため、コンクリートを打設した際に、透水性シート２０及び養生シート１０がずれて皺になってしまったりすることが抑制され、そのような皺がコンクリート表面に転写されることを防止して、より一層綺麗なコンクリート表面とすることが可能となる。
【００３６】
なお、上述した実施形態では、透水性シート２０は、養生シート１０の略全面を覆うように同じ大きさのシートを用いているが、例えば、図５に示すように、養生シート１０よりも大きな面積を有する透水性シート２０ａを用い、透水性シート２０ａが型枠１の妻面５までに跨がるように型枠１に装着してもよい。このような型枠体３０ａを用いた場合には、透水性シート２０ａの両端が型枠１よりも外側に位置しているため、透水性シート２０ａによって捕獲されたコンクリートからの水分や気泡の除去排出をより効率的に行うことが可能となる。
【００３７】
［第２実施形態］
次に、本発明の第２実施形態について、図６及び図７を参酌しながら、説明する。図６は、本発明の第２実施形態に係るコンクリート構造物の製造方法において、型枠へ養生シート（非透水性シート）及び透水性シートを貼り付ける工法を順に示した断面図である。図７は、本発明の第２実施形態に係るコンクリート構造物の製造方法をハンチ部の構築に適用した場合を示す模式的な断面図である。なお、以下の説明では、第１実施形態との相違点を主に説明し、共通する部分についてはその説明を省略する場合がある。
【００３８】
本実施形態に係る工法では、まず、図６の（ａ）に示されるように、ステップＳ１の準備工程として、コンクリート打設用の型枠１と、養生シート１０と、２つの透水性シート２８と、を準備する。なお、型枠１、養生シート１０及び透水性シート２８の構成や材料等は第１実施形態と略同様であるが、透水性シート２８が養生シート１０の端部のみを覆う大きさでしかない点で相違する。
【００３９】
このような型枠１、養生シート１０及び透水性シート２８それぞれの準備が完了すると、まずは、図２（ｂ）〜（ｃ）に示すように、養生シート１０を型枠１の打設面２の略全面に貼り付ける。その後、養生シート１０の型枠１への貼付が完了すると、図２（ｃ）〜図２（ｄ）に示すように、２つの透水性シート２８を養生シート１０上の両端（図示ではその上端部と下端部）及び型枠１の妻面５に到るように貼り付ける。なお、この際、透水性シート２８は、第１実施形態の変形例（図５参照）のように、その一端が型枠１の外部に到るようにして、コンクリート中の気泡や水分の外部排出をし易くしてもよい。また、本実施形態では、例えば２つの透水性シート２８を用いて説明しているが、養生シート１０のすべての端部に透水性シートが重なるようにする場合には、４つの透水性シートを用いることができる。
【００４０】
続いて、養生シート１０及び透水性シート２８が型枠１に装着された型枠体３２の準備が完了すると、第１実施形態の製造方法と同様に、設置工程Ｓ３、打設工程Ｓ４、脱型工程Ｓ５、及び養生工程Ｓ６へと進み、コンクリート構造物が完成する。なお、第２実施形態の工法をハンチ部に適用した場合には、図７に示すように、型枠体３２を配置して、コンクリートの打設等を行うことができる。
【００４１】
以上、本実施形態によるコンクリート構造物の製造方法でも、第１実施形態と同様に、透水性シート２８及び水との接触角が５０度以上である面を有する養生シート１０を型枠１に装着して、これらのシート１０，２８を利用してコンクリートの打設等を行っている。そして、図８に示すように、コンクリート中の過剰な気泡Ｓが、透水性シート２８（より具体的にはその内部の層）を介して、外部に排出される。このように、このコンクリート構造物の製造方法では、透水性シート２８により、上述した非透水性の養生シート１０の機能を超えるブリージング水や気泡の発生があった場合であっても、そのような過剰なブリージング水や気泡を端部に配置された透水性シート２８により、型枠１の外部に排出することができる。その結果、本実施形態に係る製造方法によれば、非透水性の養生シート１０の利用によって圧縮強度や耐久性を向上できることに加え、透水性シート２８及び養生シート１０の併用によってコンクリート構造物の表面美観を更に向上させることが可能となる。なお、その他の作用効果についても第１実施形態と同様なものを奏することが可能である。
【００４２】
なお、本実施形態では、装着工程において、透水性シート２８が非透水性の養生シート１０の端部を覆うように透水性シート２８を養生シート１０の端部上に重なるように装着している。このため、主に端部からコンクリート内の余剰な水分や空気を外部に排出させることができ、コンクリート表面の全体の美観を更に向上させることができる。
【００４３】
以上、本発明の実施形態について詳細に説明してきたが、本発明は上記実施形態に限定されるものではなく様々な実施形態に適用することができる。例えば、上記実施形態では、本工法を主にハンチ部に適用した場合を例にとって説明したが、ハンチ部以外のコンクリート構造物に本工法を適用してもよい。また、本実施形態に用いられる養生シート１０は、シートの水蒸気透過性の小さいものを用いることが好ましく、シートの水蒸気透過性が１０ｇ／ｍ２・２４ｈ以下であることが好ましく、シートの水蒸気透過性が５ｇ／ｍ２・２４ｈ以下であることがより一層好ましい。また、養生シート１０は、シートの二酸化炭素透過性の小さいものを用いることが好ましく、シートの二酸化炭素透過性が１０万ｃｃ／ｍ２・２４ｈ・ａｔｍ以下であることが好ましく、シートの二酸化炭素透過性が５万ｃｃ／ｍ２・２４ｈ・ａｔｍ以下であることがより一層好ましい。素材の表面を各種表面加工技術によって加工することで、水蒸気透過性又は二酸化炭素透過性を小さくしたシートを作製することができる。
【実施例】
【００４４】
以下、本発明を実施例により詳細に説明するが、本発明はこれらの実施例に限定されるものではない。
【００４５】
まず、実施例として、図９に示すハンチ部を有するコンクリート構造物の供試体Ｔ１と、比較例１として、図９に示すハンチ部を有するコンクリート構造物の供試体Ｔ２とを作製した。なお、図９に示すように、供試体Ｔ１（実施例）と供試体Ｔ２（比較例１）とは、一体の供試体Ｔとして作製した。
【００４６】
図９に示す供試体Ｔを作製するための型枠体として、図１０に示す型枠体を準備した。この型枠体では、ハンチ部にかかる傾斜面以外の型枠の打設面（垂直方向の面）には、養生シートのみを貼付け、ハンチ部にかかる傾斜面には、実施例として、型枠の設置面上に養生シートと透水性シートとをこの順に互いに重なるように貼付け、一方、比較例１として、型枠１の設置面上に養生シートのみを貼り付けた。なお、各シートの端部は、両面テープによって型枠に固定した。養生シートとしては、水との接触角が９６度のＰＰからなる非透水性シートを用いた。また、透水性シートしては、東洋紡株式会社製の「エアレックスシート（エアレックスは登録商標）」を用いた。また、ハンチ部の傾斜角については、底辺に対するなす角が５５度となるようにした。そして、上記に示した示す型枠体を所定の位置に配置した。
【００４７】
次に、以下の表１に記載のコンクリート材料を表２に示す配合にて混合して得たコンクリート材料をこの型枠体の内に打設した。
【００４８】
【表１】
2018059349.tif 000006
【００４９】
【表２】
2018059349.tif 000007
【００５０】
その後、コンクリートの固化後に型枠を脱型して、図１１及び図１２に示すように、コンクリート構造物の供試体Ｔ（Ｔ１及びＴ２）を得た。図１１は、図１０に示す型枠を用いてコンクリート構造物の供試体を作製して脱型した際の表面形状を示す写真であり、養生シート及び透水性シートがコンクリート表面に残置された状態を示す。図１２は、図１１に示すコンクリート構造物の供試体から養生シート及び透水性シートを剥離した後の表面形状を示す写真である。図１２に示すように、実施例に示す供試体Ｔ１のハンチ部では、ほとんどコンクリート表面に気泡の跡が見られず、コンクリート構造物の表面形状が綺麗に仕上がっているのに対し、比較例に示す供試体Ｔ２のハンチ部では、そのコンクリート表面にやや気泡の跡が見られた。なお、供試体Ｔ１及びＴ２のいずれもハンチ部以外の面（垂直方向の面）においては、コンクリート表面に気泡の跡がほとんど見られなかった。つまり、本発明に係る工法によれば、ハンチ部のような気泡が発生しやすい場所であっても、その気泡の影響を排除して、より美しいコンクリート表面を形成することが可能でることが確認された。
【００５１】
また、比較例２として、木製の型枠のみを用いて、図９に示す形状のコンクリート構造物の供試体Ｔ３を作製した。図１３に示すように、比較例２に示す供試体Ｔ３では、ハンチ部のみならず、ハンチ部以外の面（垂直方向の面）にも気泡の跡がみられた。
【００５２】
以上から、本工法によれば、コンクリート構造物の表面の品質（表面形状等）をより一層向上させることができることが確認された。
【符号の説明】
【００５３】
１…型枠、２…打設面、５…妻面、１０…養生シート（非透水性シート）、２０，２０ａ，２８…透水性シート、２２…フィルタ層、２４…通水通気層、２６…粘着層、３０，３０ａ，３２…型枠体。
【図１】
2018059349.tif 000008
【図２】
2018059349.tif 000009
【図３】
2018059349.tif 000010
【図４】
2018059349.tif 000011
【図５】
2018059349.tif 000012
【図６】
2018059349.tif 000013
【図７】
2018059349.tif 000014
【図８】
2018059349.tif 000015
【図９】
2018059349.tif 000016
【図１０】
2018059349.tif 000017
【図１１】
2018059349.tif 000018
【図１２】
2018059349.tif 000019
【図１３】
2018059349.tif 000020
【図１４】
2018059349.tif 000021